(57)【要約】      （修正有）【課題】ポリエステル繊維が有する濡れにくさや取り扱い性に加え、抗ピリング性、綿の審美性および綿の風合いを満足するポリエステルスパン糸を提供する。【解決手段】ポリエステルスパン糸１０は、２種以上の異なるポリエチレンテレフタレート短繊維１１からなる繊維束１２の外周面に、ポリエチレンテレフタレート短繊維１１の一部が巻き付けられた結束紡績糸であり、ポリエチレンテレフタレート短繊維１１の一部が、繊維束１２の長手方向に対して３０度以下の傾斜角度で巻き付けられている。好ましくは、２種以上の異なるポリエチレンテレフタレート短繊維１１は、比重、太さ、断面形状および捲縮率の少なくとも１つが異なる。【選択図】図１
0003201101.tif 000002
【実用新案登録請求の範囲】
【請求項１】
２種以上の異なるポリエチレンテレフタレート短繊維からなる繊維束の外周面に、前記ポリエチレンテレフタレート短繊維の一部が巻き付けられた結束紡績糸であり、前記ポリエチレンテレフタレート短繊維の一部が、前記繊維束の長手方向に対して３０度以下の傾斜角度で巻き付けられていることを特徴とするポリエステルスパン糸。
【請求項２】
前記２種以上の異なるポリエチレンテレフタレート短繊維は、比重、太さ、断面形状および捲縮率の少なくとも１つが異なる請求項１に記載のポリエステルスパン糸。
【請求項３】
前記ポリエチレンテレフタレート短繊維の少なくとも１種が、異形断面を有する請求項１または２に記載のポリエステルスパン糸。
【請求項４】
請求項１〜３のいずれかに記載のポリエステルスパン糸で形成された織編物。
【考案の詳細な説明】
【技術分野】
【０００１】
本考案は、ポリエステルスパン糸に関する。
【背景技術】
【０００２】
従来、Ｔシャツや肌着、カジュアルウェア、トレッキングウェア、スポーツウェアなどの衣類において、外観や風合いの観点で綿製が好まれる傾向にある。しかし、綿製品は、水や汗で濡れると重くなる、濡れた汗が気化する際に熱を奪うため汗冷えを生じるなどの問題を有している。そこで、近年、ポリエステル繊維で形成された製品が多く市販されている。ポリエステル繊維は、水や汗で濡れにくいため肌にべたつきにくく、着用していても行動がしやすい（機能性に優れている）。さらに、濡れにくいため、汗冷えも生じにくい。
【０００３】
このような優れた特性を有する一方で、ポリエステル繊維の製品は、綿製品のような審美性や風合いに乏しく、ピリング（毛玉）も発生しやすいという問題を有している。このような問題を解決するために、特許文献１には、ポリトリメチレンテレフタレートを含む紡績糸を用いた織編物が開示されており、抗ピリング性を有することが記載されている。また特許文献２〜４には、フィラメント（長繊維）を用い風合いを改善したポリエステル織編物が開示されている。しかし、特許文献１〜４に記載の織編物は、抗ピリング性、綿の審美性および綿の風合いの全てを満足するには至っていない。
【先行技術文献】
【特許文献】
【０００４】
【特許文献１】特開２００６−２９１３６３号公報
【特許文献２】特開２０００−９６３８３号公報
【特許文献３】特開平１１−３１５４３７号公報
【特許文献４】特開平１１−１２４７２７号公報
【考案の概要】
【考案が解決しようとする課題】
【０００５】
本考案の課題は、ポリエステル繊維が有する濡れにくさや取り扱い性に加え、抗ピリング性、綿の審美性および綿の風合いを満足する織編物が得られるポリエステルスパン糸を提供することにある。
【課題を解決するための手段】
【０００６】
本考案者は、上記課題を解決するべく鋭意検討を行った結果、以下の構成からなる解決手段を見出し、本考案を完成するに至った。
（１）２種以上の異なるポリエチレンテレフタレート短繊維からなる繊維束の外周面に、ポリエチレンテレフタレート短繊維の一部が巻き付けられた結束紡績糸であり、ポリエチレンテレフタレート短繊維の一部が、繊維束の長手方向に対して３０度以下の傾斜角度で巻き付けられていることを特徴とするポリエステルスパン糸。
（２）２種以上の異なるポリエチレンテレフタレート短繊維は、比重、太さ、断面形状および捲縮率の少なくとも１つが異なる上記（１）に記載のポリエステルスパン糸。
（３）ポリエチレンテレフタレート短繊維の少なくとも１種が、異形断面を有する上記（１）または（２）に記載のポリエステルスパン糸。
（４）上記（１）〜（３）のいずれかに記載のポリエステルスパン糸で形成された織編物。
【考案の効果】
【０００７】
本考案によれば、ポリエステル繊維が有する濡れにくさや取り扱い性に加え、抗ピリング性、綿の審美性および綿の風合いを満足する織編物が得られるポリエステルスパン糸を提供することができる。
【図面の簡単な説明】
【０００８】
【図１】本考案に係るポリエステルスパン糸の一実施形態を示す説明図である。
【図２】従来の結束紡績によるポリエステルスパン糸を示す説明図である。
【図３】実施例１および比較例２で得られたポリエステルスパン糸において、結束繊維と傾斜角度との分布を示すグラフである。
【考案を実施するための形態】
【０００９】
以下、本考案に係るポリエステルスパン糸について、図１を参照して詳細に説明する。図１に示すように、一実施形態に係るポリエステルスパン糸１０は、ポリエチレンテレフタレート短繊維（以下、「ＰＥＴ短繊維」と記載する場合がある）１１からなる繊維束１２の外周面に、ＰＥＴ短繊維の一部１１ａが巻き付けられた結束紡績糸である。すなわち、繊維束１２を形成しているＰＥＴ短繊維の一部（以下、「結束繊維」と記載する場合がある）１１ａが、残りのＰＥＴ短繊維１１ｂに巻き付いている。
【００１０】
一実施形態に係るポリエステルスパン糸１０において、ＰＥＴ短繊維１１は、２種以上の異なるＰＥＴ短繊維で構成されていることが重要である。２種以上の異なるＰＥＴ短繊維を用いると、物性や外観の異なるＰＥＴ短繊維が、例えば結束紡績時にそれぞれ異なる動き（挙動）を示して複雑に絡み合い、並行性が乱れて凹凸感が生じる。その結果、自然な表面感や綿の審美性が得られる。
【００１１】
「２種以上の異なるＰＥＴ短繊維」とは、例えば物性や外観が異なるものである。物性や外観としては、例えば、比重、太さ、断面形状（円形、三角形、扁平、十字、中空など）、捲縮率、光沢性（フルダル、セミダル、ブライトなど）などが挙げられる。これらの中でも、比重、太さ、断面形状および捲縮率の少なくとも１つが異なる２種以上のＰＥＴ短繊維を用いるのが好ましく、ＰＥＴ短繊維の少なくとも１種が、異形断面を有することがより好ましい。異形断面としては、例えば十字断面などが挙げられる。
【００１２】
ＰＥＴ短繊維１１において、２種以上の異なるＰＥＴ短繊維のうち、少なくとも１種が十字断面のような異形断面を有していることが好ましい。このようなＰＥＴ短繊維１１を用いることによって、綿の審美性および綿の風合いを、より向上させることができる。
【００１３】
一実施形態に係るポリエステルスパン糸１０は、上記のように、繊維束１２を形成しているＰＥＴ短繊維の一部１１ａ（結束繊維１１ａ）が、残りのＰＥＴ短繊維１１ｂに巻き付いている。一般に、ＰＥＴ短繊維は毛羽立ちやすく、ピリング（毛玉）が発生しやすい。そこで、毛玉の発生を抑える（抗ピリング性を高める）ために、ＰＥＴ短繊維は、繊維束の外周面に、繊維束を構成しているＰＥＴ短繊維の一部を巻き付ける結束紡績に供される。しかし、このようにして得られた結束紡績糸は、抗ピリング性は向上するものの、繊維束が強く締め付けられるため、硬くなるという問題点がある。
【００１４】
したがって、一実施形態に係るポリエステルスパン糸１０において、結束繊維１１ａは、繊維束１２の長手方向に対して３０度以下の傾斜角度で、残りのＰＥＴ短繊維１１ｂに巻き付いていることが重要である。「傾斜角度」とは、図１に示すＡ−Ａ線とＢ−Ｂ線とがなす角度θのことである。３０度以下の傾斜角度で巻き付けることによって、抗ピリング性と硬さとのバランスが保たれて、抗ピリング性に加えて綿の審美性および綿の風合いも得られる。傾斜角度は、好ましくは２７度以下であり、より好ましくは２０〜２６度である。なお、傾斜角度（角度θ）は、各結束繊維１１ａについて繊維束２２の長手方向に対する角度を測定し、その平均を求めたものである。
【００１５】
一方、図２に示すような従来のポリエステルスパン糸２０は、繊維束２２の一部である結束繊維２１ａが、残りのＰＥＴ短繊維２１ｂを強く締め付けるように巻き付いている。すなわち、結束繊維２１ａが、繊維束２２の長手方向に対して３０度を超える傾斜角度（Ａ’−Ａ’線とＢ’−Ｂ’線とがなす角度θ’）で、残りのＰＥＴ短繊維２１ｂに巻き付いている。３０度を超える傾斜角度で巻き付けると抗ピリング性は得られるものの、強く締め付けられすぎて繊維束が硬くなり、綿の審美性および綿の風合いが得られない。
【００１６】
一実施形態に係るポリエステルスパン糸１０は、２種以上の異なるＰＥＴ短繊維を結合紡績に供して得られる。その際に紡出速度を比較的速めに設定することによって、結束繊維の傾斜角度が３０度以下になりやすい。結束繊維の傾斜角度を３０度以下にするための具体的な紡出速度は、繊維束の太さや結束繊維の本数、使用する紡績機などに応じて適宜設定される。例えば、３０番手のポリエステルスパン糸を得る場合、４００ｍ／分以上の紡出速度で結合紡績を行うことによって、ほぼ結束繊維の傾斜角度を３０度以下にすることができる。
【００１７】
一実施形態に係るポリエステルスパン糸１０において、繊維束１２を構成しているＰＥＴ短繊維１１の本数、結束繊維１１ａの本数などは特に限定されない。例えば、ポリエステルスパン糸１０が一般的な糸の番手（例えば１０〜４０番手）を有するように、ＰＥＴ短繊維１１の本数や結束繊維１１ａの本数など本数を設定すればよい。
【００１８】
このようにして得られた一実施形態に係るポリエステルスパン糸１０を用いて得られる織編物は、ポリエステル繊維が有する濡れにくさや取り扱い性に優れていることに加え、抗ピリング性、綿の審美性および綿の風合いを満足する。したがって、一実施形態に係るポリエステルスパン糸１０は、Ｔシャツや肌着、カジュアルウェア、トレッキングウェア、スポーツウェアなどの衣類に好適に使用される。
【実施例】
【００１９】
以下、実施例および比較例を挙げて本考案を具体的に説明するが、本考案はこの実施例に限定されるものではない。
【００２０】
（実施例１）
下記に示す２種のＰＥＴ短繊維を混合し、ムラタ・ボルテックス・スピナー（ＭＶＳ７１０）を用いて４００ｍ／分の紡出速度で紡績した。得られたポリエステルスパン糸は結束紡績糸であり、番手は３０Ｎｅ、結束繊維が繊維束の長手方向に対して約２５度の傾斜角度で繊維束に巻き付いていた。
＜使用したポリエステル＞
十字断面ＰＥＴ短繊維（フルダル）：４０質量％
円形断面ＰＥＴ短繊維（セミダル）：６０質量％
【００２１】
結束繊維の傾斜角度は、次のようにして求めた。まず、得られたポリステルスパン糸の側面を走査電子顕微鏡で観察して撮影した（倍率７０〜９０倍）。使用した走査電子顕微鏡は（株）日立ハイテクノロジーズ製の「Ｓ−３４００Ｎ」である。次いで、結束繊維のそれぞれについて、繊維束の長手方向に対する傾斜角度を写真から測定して、その平均値を傾斜角度とした。なお、図３のグラフは、結束繊維と傾斜角度との分布を示す。
【００２２】
得られたポリエステルスパン糸を用いて、下記の条件でニット生地を作製した。
＜条件＞
丸編み：平編み（天竺）、２４ゲージ
リラックス工程：１００℃
染色：ＦＯＮＧＳ社製の「ｍｉｎｉＴＥＣ３−Ｔ」を用い、１３０℃で３０分間染色（染料：分散染料Kayalon Polyester T.Blue GL-Sを、１．０％ｏｗｆで使用）
【００２３】
得られたニット生地について、（１）ピリング試験、（２）審美性の官能試験、および（３）風合いの官能試験を行った。
（１）ピリング試験
「ＪＩＳ  Ｌ  １０７６  織物及び編物のピリング試験方法」に準拠して、ピリング試験を行った。３級以上を「○」、３級未満を「×」と評価した。結果を表１に示す。
【００２４】
（２）審美性の官能試験
得られたニット生地を、５名のパネラーに目視で観察してもらい、綿のような審美性を有しているか否か判断してもらった。「審美性あり」と判断したパネラーが３名以上の場合を「○」、３名未満の場合を「×」と評価した。結果を表１に示す。
【００２５】
（３）風合いの官能試験
得られたニット生地を、５名のパネラーに触ってもらい、綿のような風合いを有しているか否か判断してもらった。「風合いあり」と判断したパネラーが３名以上の場合を「○」、３名未満の場合を「×」と評価した。結果を表１に示す。
【００２６】
（比較例１）
実施例１で用いた２種のポリエステル短繊維を、リング紡績機で撚って撚糸を得た。番手は３０Ｎｅ、撚り係数（Ｋ）は３．８であった。得られた撚糸を用いて、実施例１と同様の条件でニット生地を作製し、（１）ピリング試験、（２）審美性の官能試験、および（３）風合いの官能試験を行った。結果を表１に示す。
【００２７】
（比較例２）
紡出速度を３５０ｍ／分で紡績した以外は、実施例１と同様の手順でポリエステルスパン糸を得た。得られたポリエステルスパン糸は結束紡績糸であり、番手は３０Ｎｅ、結束繊維が繊維束の長手方向に対して約３４．５度の傾斜角度で繊維束に巻き付いていた。得られたポリエステルスパン糸を用いて、実施例１と同様の条件でニット生地を作製し、（１）ピリング試験、（２）審美性の官能試験、および（３）風合いの官能試験を行った。結果を表１に示す。
【００２８】
【表１】
0003201101.tif 000003
【００２９】
表１に示すように、本考案に係るポリエステルスパン糸（実施例１）を用いて得られたニット生地は、抗ピリング性を有しており、綿のような審美性および風合いのいずれも有していることがわかる。一方、比較例１および２の糸を用いて得られたニット生地は、抗ピリング性、綿のような審美性および風合いの少なくとも１つを満足していないことがわかる。
【符号の説明】
【００３０】
１０、２０  ポリエステルスパン糸
１１、２１  ポリエチレンテレフタレート（ＰＥＴ）短繊維
１２、２２  繊維束
【図１】
0003201101.tif 000004
【図２】
0003201101.tif 000005
【図３】
0003201101.tif 000006